СПОСОБ ИЗГОТОВЛЕНИЯ ВЯЖУЩЕГО

1. Способ изготовления вяжущего, включающий:
- обработку (20) остаточного материала, содержащего аморфные компоненты, богатые оксидом алюминия и/или богатые гидроксидом алюминия,
- нагревание (30) остаточного материала для получения обожженного материала,
характеризующийся тем, что нагревание (30) остаточного материала проводят при температуре более 800°C.
2. Способ по п. 1, характеризующийся тем, что остаточный материал по меньшей мере частично, предпочтительно полностью представлен в виде остатков от водоподготовки, в частности, в виде остатков от водоподготовки питьевой воды.
3. Способ по п. 1 или 2, характеризующийся тем, что остаточный материал имеет содержание рентгеноаморфной фракции более 80 мас.%, предпочтительно более 85 мас.%, в частности, более 90 мас.%.
4. Способ по любому из пп. 1-3, характеризующийся тем, что обработка (20) остаточного материала включает удаление воды, которое предпочтительно осуществляют посредством нагревания и/или механического процесса обезвоживания.
5. Способ по любому из пп. 1-4, характеризующийся тем, что обработка (20) остаточного материала включает измельчение, где остаточный материал предпочтительно измельчают до размера частиц менее 100 мкм, особенно предпочтительно до размера частиц менее 50 мкм, в частности, до размера частиц менее 40 мкм.
6. Способ по любому из пп. 1-5, характеризующийся тем, что обработку (20) остаточного материала проводят таким образом, чтобы в остаточном материале оставалось остаточное содержание органического материала в качестве источника топлива.
7. Способ по любому из пп. 1-6, характеризующийся тем, что дополнительно включает добавление (22) источника ионов кальция перед нагреванием (30) остаточного материала для получения смеси материалов.
8. Способ по любому из пп. 1-7, характеризующийся тем, что дополнительно включает добавление (24) источника сульфат-ионов перед нагреванием (30) остаточного материала для получения смеси материалов.
9. Способ по п. 8, характеризующийся тем, что вещества
1) остаточного материала,
2) источника ионов кальция, как определено в п. 7, и
3) источника сульфат-ионов, как определено в п. 8, представлены в следующих массовых соотношениях:
от 10,0 до 100,0 мас.% компонента 1, от 0,0 до 90,0 мас.% компонента 2 и от 0,0 до 90,0 мас.% компонента 3 в пересчете на сухое вещество суммарной массы компонентов 1, 2 и 3.
10. Способ по п. 8, характеризующийся тем, что перед нагреванием (30) остаточного материала и/или перед нагреванием (30) смеси материалов осуществляют добавление (26) воды для образования промежуточных продуктов, содержащих гидратную фазу.
11. Способ по п. 10, характеризующийся тем, что дополнительно включает обработку (28) промежуточных продуктов, содержащих гидратную фазу, где обработка (28) предпочтительно включает сушку и/или измельчение.
12. Способ по п. 11, характеризующийся тем, что включает уплотнение остаточного материала, и/или смеси материалов, и/или промежуточных продуктов, содержащих гидратную фазу, для минимизации содержания мелкодисперсного материала, где уплотнение предпочтительно включает брикетирование для получения брикетов, и/или окатывание для получения окатышей, и/или гранулирование для получения гранул, и/или прессование для получения прессовок.
13. Способ по любому из пп. 1-12, характеризующийся тем, что нагревание (30) остаточного материала, и/или смеси материалов, и/или обработанных промежуточных продуктов, содержащих гидратную фазу, проводят при температуре более 800°C, предпочтительно при температуре от 800°C до 1700°C, особенно предпочтительно при температуре от 900°С до 1150°С, в частности, при температуре от 950°С до 1050°С.
14. Способ по п. 13, характеризующийся тем, что нагревание (30) проводят во вращающейся печи, и/или в плавильной печи, и/или в электродуговой печи, и/или в шахтно-ванной печи, и/или в кальцинаторе с псевдоожиженным слоем.
15. Способ по любому из пп. 1-14, характеризующийся тем, что он включает обработку (32) обожженного материала, которая включает измельчение, где обожженный материал предпочтительно измельчают до размера частиц менее 100 мкм, особенно предпочтительно до размера частиц менее 50 мкм, в частности, до размера частиц менее 40 мкм.
16. Способ по п. 15, характеризующийся тем, что обработка (32) обожженного материала включает добавление добавок, таких как диспергирующие вещества, ингибиторы окисления и/или средства против пыления.
17. Вяжущее, в частности, которое может быть изготовлено способом по любому из пп. 1-16, характеризующееся тем, что оно содержит алюминаты, и/или алюминаты кальция, и/или сульфоалюминаты кальция.
2
3
12
18. Вяжущее по п. 17, характеризующееся тем, что алюминат кальция содержит CA, и/или CA, и/или CA, и/или CA7, и/или сульфоалюминаты кальция содержат CSA, в частности, йелимит.
19. Применение (34) вяжущего по п. 17 или 18 для изготовления химического продукта строительного назначения, предпочтительно стяжки, шпаклевки, плиточного клея, выравнивающего состава, строительного раствора, раствора для заполнения швов или штукатурки.
20. Химический продукт строительного назначения, содержащий вяжущее по п. 17 или 18, которое содержится в химическом продукте строительного назначения на уровне от 0,1 до 80 мас.%, предпочтительно от 1 до 50 мас.%, более предпочтительно от 5 до 30 мас.%, где химический продукт строительного назначения дополнительно содержит наполнители и/или добавки.